БЕТОННАЯ СМЕСЬ
CONCRETE MIXTURE

Изобретение относится к промышленности строительных материалов, в частности к производству бетонных стеновых блоков.
Известна бетонная смесь, содержащая, мас.ч.: портландцемент 1,0; золошлаковый наполнитель 3,6-9,7; крошку газонаполненной пластмассы (пенополиэтилена) с размером частиц до 10 мм 0,024-0,009; воду 0,6-1,1 [1].
Задача изобретения состоит в повышении морозостойкости бетона.
Технический результат достигается тем, что бетонная смесь, содержащая портландцемент, золошлаковый наполнитель, воду, дополнительно включает мочевину и дробленый и просеянный через сетку №5 цементный клинкер при следующем соотношении компонентов, мас.%: портландцемент 25,0-27,0; золошлаковый наполнитель 32,75-40,8; мочевина 0,2-0,25; дробленый и просеянный через сетку №5 цементный клинкер 9,0-13,0; вода 25,0-27,0.
Составы бетонной смеси приведены в таблице.
Таблица
Компоненты
Содержание, мас.%:
состав №1
состав №2
состав №3
Портландцемент
25,0
26,0
27,0
Золошлаковый наполнитель
40,8
36,77
32,75
Мочевина
0,2
0,23
0,25
Дробленый и просеянный через сетку №5 цементный клинкер
9,0
11,0
13,0
Вода
25,0
26,0
27,0
Морозостойкость, циклы
~80
~80
~80
Для приготовления бетонной смеси подготавливают и дозируют сырьевые компоненты: портландцемент (марка 400), золошлаковый наполнитель, дробленый и просеянный через сетку №5 цементный клинкер, мочевину, воду. Компоненты смешивают. Полученную бетонную смесь укладывают в металлические (предварительно смазанные машинным маслом) формы и подают на тепповлажностную обработку. Затем изделия извлекают из форм и транспортируют на склад готовой продукции. Прочность на сжатие бетона в возрасте 28 сут составит не менее 15 МПа.
Источники информации
1. Патент №2083523 РФ, С04В 28/04, 1997.